СПОСОБ ТЕРМИЧЕСКОГО НАПЫЛЕНИЯ ДЛЯ НАНЕСЕНИЯ ПОКРЫТИЯ В КАНАВКЕ ДЛЯ ПОРШНЕВОГО КОЛЬЦА, ПРИМЕНЕНИЕ РАСПЫЛЯЕМОЙ ПРОВОЛОКИ, А ТАКЖЕ ПОРШЕНЬ С ТЕРМИЧЕСКИ НАПЫЛЕННЫМ ПОКРЫТИЕМ

1. Способ термического напыления для нанесения покрытия в канавке (2) для поршневого кольца поршня (1) двухтактного дизельного двигателя большой мощности, причем для приема и направления поршневого кольца (3) в канавке (2) для поршневого кольца эта канавка (2) ограничена первой близкой к камере сгорания боковой поверхностью (21), второй дальней от камеры сгорания боковой поверхностью (22) и окружной выполненной в боковой поверхности (100) поршня задней поверхностью (23), отличающийся тем, что по меньшей мере первую боковую поверхность (21) и/или вторую боковую поверхность (22) канавки (2) для поршневого кольца снабжают термически напыленным покрытием (4) посредством способа термического распыления проволоки.
2. Способ по п.1, отличающийся тем, что термически напыленное покрытие (4) представляет собой защищающее от износа покрытие (4).
3. Способ по п.1 или 2, отличающийся тем, что способ распыления проволоки представляет собой способ пламенного распыления проволоки, способ плазменного распыления проволоки, в частности, способ электродугового распыления проволоки.
4. Способ по п.2, отличающийся тем, что в качестве распыляемой проволоки (5) используют порошковую сварочную проволоку (5), в частности используют наполненную наночастицами, и/или аморфной фазой, и/или твердой фазой порошковую сварочную проволоку (5).
5. Способ по п.2, отличающийся тем, что распыляемая проволока (5) состоит из элементов C, Cr, Mn, Mo, B, W, Nb, Si и Fe.
6. Способ по п.2, отличающийся тем, что распыляемая проволока (5) имеет следующий состав:
C = 2-6 вес.%
Cr = 10-30 вес.%
Mn = 2,5-7,5 вес.%
Mo = 5-15 вес.%
B = 2,5-7,5 вес.%
W = 4,5-13,5 вес.%
Nb = 4,5-13,5 вес.%
Si = 1-3 вес.%
Fe = остальное до 100 вес.%.
7. Способ по п.2, отличающийся тем, что распыляемая проволока (5) имеет следующий состав:
C = 2-4 вес.%
Cr = 10-20 вес.%
Mn = 2,5-5 вес.%
Mo = 5-10 вес.%
B = 2,5-5 вес.%
W = 4,5-9 вес.%
Nb = 4,5-9 вес.%
Si = 1-2 вес.%
Fe = остальное до 100 вес.%.
8. Способ по п.2, отличающийся тем, что термически напыленное покрытие термически распыляют наклонно по отношению к нормали (N) к первой боковой поверхности (21) и/или второй боковой поверхности (22) канавки (2) для поршневого кольца, в частности, под углом (α) распыления между 0 и 80°, в особенности, под углом (α) распыления между 30 и 70°, в частности, под углом (α) распыления между 50 и 60° по отношению к нормали (N) к первой боковой поверхности (21) и/или второй боковой поверхности (22) канавки (2) для поршневого кольца.
9. Способ по п.2, отличающийся тем, что поверхность (1000) поршня (1) полностью покрывают термически напыленным покрытием (4), а после этого термически напыленное покрытие вновь удаляют с не подлежащих покрыванию областей (1001) поверхности.
10. Способ по п.2, отличающийся тем, что во время процесса нанесения покрытия не подлежащую покрыванию область (1001) поверхности экранируют маской.
11. Способ по п.2, отличающийся тем, что напыляют термически напыленное покрытие (4) с твердостью более 600 HV, в особенности, с твердостью более 750 HV, в частности, более 900 HV.
12. Способ по п.2, отличающийся тем, что термически напыленное покрытие (4) имеет прочность сцепления более 5000 psi, в особенности, более 6000 psi, в частности, более 7500 psi.
13. Способ по п.2, отличающийся тем, что термически напыленное покрытие (4) напыляют толщиной (D) между 0,1 мм и 1 мм, в частности, с толщиной между 0,3 и 0,6 мм.
14. Применение распыляемой проволоки (5), состоящей из элементов C, Cr, Mn, Mo, B, W, Nb, Si и Fe, для создания термически напыленного покрытия (4) по любому из пп.1-13.
15. Применение по п.14, отличающееся тем, что распыляемая проволока (5) имеет следующий состав:
C = 2-6 вес.%
Cr = 10-30 вес.%
Mn = 2,5-7,5 вес.%
Mo = 5-15 вес.%
B = 2,5-7,5 вес.%
W = 4,5-13,5 вес.%
Nb = 4,5-13,5 вес.%
Si = 1-3 вес.%
Fe = остальное до 100 вес.%.
16. Применение по п.14 или 15, отличающееся тем, что распыляемая проволока (5) имеет следующий состав:
C = 2-4 вес.%
Cr = 10-20 вес.%
Mn = 2,5-5 вес.%
Mo = 5-10 вес.%
B = 2,5-5 вес.%
W = 4,5-9 вес.%
Nb = 4,5-9 вес.%
Si = 1-2 вес.%
Fe = остальное до 100 вес.%.
17. Применение по п.15, отличающееся тем, что распыляемая проволока (5) представляет собой порошковую сварочную проволоку (5), в частности, наполненную наночастицами, и/или аморфной фазой, и/или твердой фазой порошковую сварочную проволоку.
18. Поршень для двухтактного дизельного двигателя большой мощности с термически напыленным покрытием (4), изготовленным способом по любому из пп.1-13.